(57)【特許請求の範囲】
【請求項１】
一般式（１）：
［Ｘａ（ＹＯ）3-aＳｉＲ１］ｂＺ          （１）
（式中、Ｘ、Ｙは同じであっても異なっていてもよく、炭素数１〜４のアルキル基又はアルケニル基であり、Ｒ１は炭素数１〜１８のアルキレン基又はフェニレン基であって、アルキレン基には−ＮＨ−、−ＣＯ−、−Ｏ−、−Ｓ−、−ＣＯＯ−又は−Ｃ6Ｈ4−を含んでいてもよい。Ｚは、−ＳＳ−、−ＳＳＳ−又は−ＳＳＳＳ−である。ａは０、１又は２、ｂは２である。）
で表される化合物からなる架橋反応性を示す分子接着剤及び
一般式（２）：
【化１】
0005191192.tif 000024
（式中、Ｒ2は−ＮＲ4Ｒ5（Ｒ4、Ｒ5はそれぞれ同じであっても異なっていてもよく、炭素数１〜４のアルキル基又はアルケニル基である。）、Ｍ2、Ｍ3はそれぞれ同じであっても異なっていてもよく、アルカリ金属又はＨである。）
で表されるトリアジン化合物を含む分子接着剤組成物。
【請求項２】
一般式（２）で表されるトリアジン化合物のＲ2が−Ｎ（Ｃ４Ｈ９）２又は−Ｎ（ＣＨ２ＣＨ＝ＣＨ２）２である、請求項１に記載の分子接着剤組成物。
【請求項３】
一般式（１）：
［Ｘａ（ＹＯ）3-aＳｉＲ１］ｂＺ          （１）
（式中、Ｘ、Ｙは同じであっても異なっていてもよく、炭素数１〜４のアルキル基又はアルケニル基であり、Ｒ１は炭素数１〜１８のアルキレン基又はフェニレン基であって、アルキレン基には−ＮＨ−、−ＣＯ−、−Ｏ−、−Ｓ−、−ＣＯＯ−又は−Ｃ6Ｈ4−を含んでいてもよい。Ｚは、−ＳＳ−、−ＳＳＳ−又は−ＳＳＳＳ−である。ａは０、１又は２、ｂは２である。）
で表される化合物からなる架橋反応性を示す分子接着剤及び
一般式（２）：
【化２】
0005191192.tif 000025
（式中、Ｒ2は−ＮＲ4Ｒ5（Ｒ4、Ｒ5はそれぞれ同じであっても異なっていてもよく、炭素数１〜４のアルキル基又はアルケニル基である。）、Ｍ2、Ｍ3はそれぞれ同じであっても異なっていてもよく、アルカリ金属又はＨである。）
で表されるトリアジン化合物を含む分子接着剤組成物を含む溶液と、表面にＯＨ基を有する固体表面とを接触させる工程、分子接着剤を含む溶液と接触した固体表面を加熱する工程を含む架橋反応性固体表面の製造方法。
【請求項４】
固体表面をコロナ放電処理することによって、前記ＯＨ基を有する固体表面を得る工程を含む、請求項３記載の架橋反応性固体表面の製造方法。
【請求項５】
固体表面が、金属、セラミックス又は高分子の固体表面である請求項３又は４に記載の架橋反応性固体表面の製造方法。
【請求項６】
請求項３又は４に記載の架橋反応性固体表面の製造方法によって得られる架橋反応性固体表面。
【請求項７】
請求項３又は４に記載の架橋反応性固体表面の製造方法によって得られる架橋反応性固体表面を有する固体材料の架橋反応性固体表面とゴム架橋配合物を接触及び加熱圧着する工程を含む固体材料−ゴム架橋接着物の製造方法。
【請求項８】
ゴム架橋配合物が、ゴム材料、充填剤、架橋剤、架橋促進剤及び金属活性剤を含む配合物である請求項７記載の固体材料−ゴム架橋接着物の製造方法。
【発明の詳細な説明】
【技術分野】
【０００１】
本発明は、ゴム、特に硫黄架橋系ゴムとの接着性に優れる架橋反応性固体表面及び該架橋反応性固体表面の製造方法に関する。さらに、本発明は、前記架橋反応性固体表面を有する固体材料とゴムから得られる固体材料−ゴム架橋接着物の製造方法に関する。
【背景技術】
【０００２】
従来から、架橋ゴム、樹脂、繊維、金属及びセラミックス等の固体材料とゴムからなるゴム複合材料に関する要求が多数あったが、固体材料とゴムの異種材料間の接着方法には多くの問題点があった。
【０００３】
従来の接着方法としては、例えば、樹脂などの固体表面を脱脂処理、ブラスト処理等の前処理を施して、プライマーや接着剤を塗布した後、未架橋ゴムを接触させて加熱圧着する方法が知られている。しかし、このような方法は非常に複雑な工程を経るため、均一製品を製造することが困難であった。さらに、架橋ゴム、樹脂、繊維、金属及びセラミックス等の固体表面とゴム材料の種類等によって適切な接着剤を選択する必要があり、接着の技術を一層複雑なものにしていた。
【０００４】
加えて、接着剤を使用する方法においては、接着剤を使用するための施設、設備や、空気中に拡散した接着剤成分の濃度を軽減できる設備等も必要であり、環境面、設備面での課題も多いものである。
【０００５】
また、接着剤の代わりに、シランカップリング剤をゴムに添加して、ゴムと異種材料を接着する方法も知られているが、ゴムと異種材料の弾性率が異なる場合には両者の中間的な弾性率を持つ厚い界面層が必要であった。しかしながら、接着剤を使用しないでゴムと異種材料の中間的弾性率を得ることは原理的に困難であり、接着剤無しでこのような異種界面の接着を行うことは実質的には不可能であった。
【０００６】
このような樹脂とゴムのような、ゴムと異種材料の接着方法として、アルコキシシラン含有トリアジンチオール金属塩なる分子接着剤を用いた方法が知られている（例えば、特許文献１及び２参照）。特許文献１及び２には、分子接着剤のアルコキシシリル基と、ＯＨ基含有固体表面とを反応させることにより、固体表面に架橋反応性を付与することができ、その結果、該表面とゴム材料とを接着できることが記載されている。しかし、これらの特許文献に記載されているアルコキシシリル基含有トリアジンチオール類化合物を利用した接着方法では、硫黄架橋系ゴム配合の未架橋ゴムと金属、樹脂等との架橋接着においては充分な接着強度が得られないものであった。
【特許文献１】特開２００６−２１３６７７号公報
【特許文献２】特開２００７−１１９７５２号公報
【発明の開示】
【発明が解決しようとする課題】
【０００７】
本発明は、ゴム、特に硫黄架橋系ゴムとの接着性に優れる架橋反応性固体表面及び該架橋反応性固体表面の製造方法を提供することを目的とする。さらに、本発明は、ゴム、特に硫黄架橋系ゴムと固体材料の接着強度が高い固体材料−ゴム架橋接着物の製造方法を提供することを目的とする。
【課題を解決するための手段】
【０００８】
前記問題点に対して、本発明者らは種々検討を重ねた結果、ゴム、特に硫黄架橋系ゴムとの接着性に優れる架橋反応性固体表面及び該架橋反応性固体表面の製造方法を見出すことができた。また、該架橋反応性固体表面を有する固体材料とゴム架橋配合物を接触及び加熱圧着することにより、接着強度の高い固体材料−ゴム架橋接着物の製造方法を見出した。
【０００９】
すなわち、本発明は、下記の通りである。
項１．一般式（１）：
［Ｘａ（ＹＯ）3-aＳｉＲ１］ｂＺ          （１）
（式中、Ｘ、Ｙは同じであっても異なっていてもよく、炭素数１〜４のアルキル基又はアルケニル基であり、Ｒ１は炭素数１〜１８のアルキレン基又はフェニレン基であって、アルキレン基には−ＮＨ−、−ＣＯ−、−Ｏ−、−Ｓ−、−ＣＯＯ−、−Ｃ6Ｈ4−を含んでいてもよい。Ｚは、−ＳＨ、−ＳＣＳＮ（ＣＨ3）2、−ＳＳＣＳＮ（ＣＨ3）2、−ＳＣＳＮ（Ｃ2Ｈ5）2、−ＳＣＳＮ（Ｃ4Ｈ9）2、−ＳＣＳＮ（Ｃ8Ｈ17）2、−ＳＳ−、−ＳＳＳ−、−ＳＳＳＳ−、
【００１０】
【化１】
0005191192.tif 000002
【００１１】
である。ａは０、１又は２、ｂは１又は２である。）
で表される化合物からなる架橋反応性を示すことを特徴とする分子接着剤。
項２．項１記載の分子接着剤及び一般式（２）：
【００１２】
【化２】
0005191192.tif 000003
【００１３】
（式中、Ｒ2は−ＯＲ3（Ｒ3は炭素数１〜４のアルキル基）、−ＮＲ4Ｒ5（Ｒ4、Ｒ5はそれぞれ同じであっても異なっていてもよく、又Ｒ4、Ｒ5が結合していてもよく、それぞれ、Ｈ、炭素数１〜４のアルキル基、アルキレン基、アルケニル基、又はフェニレン基であって、アルキレン基には−ＮＨ−、−ＣＯ−、−Ｏ−、−Ｓ−、−ＣＯＯ−を含んでいてもよい）又は−ＳＭ1（Ｍ1はアルカリ金属又はＨである）であり、Ｍ2、Ｍ3はそれぞれ同じであっても異なっていてもよく、アルカリ金属又はＨである。）
で表されるトリアジン化合物を含む分子接着剤組成物。
項３．一般式（３）：
【００１４】
【化３】
0005191192.tif 000004
【００１５】
（式中、Ｘは、炭素数１〜４のアルキル基又はアルケニル基であり、Ｒ１は炭素数１〜１８のアルキレン基又はフェニレン基であって、アルキレン基には−ＮＨ−、−ＣＯ−、−Ｏ−、−Ｓ−、−ＣＯＯ−、−Ｃ6Ｈ4−を含んでいてもよい。Ｚは、−ＳＨ、−ＳＣＳＮ（ＣＨ3）2、−ＳＳＣＳＮ（ＣＨ3）2、−ＳＣＳＮ（Ｃ2Ｈ5）2、−ＳＣＳＮ（Ｃ4Ｈ9）2、−ＳＣＳＮ（Ｃ8Ｈ17）2、−ＳＳ−、−ＳＳＳ−、−ＳＳＳＳ−、
【００１６】
【化４】
0005191192.tif 000005
【００１７】
である。ａは０、１又は２、ｂは１又は２である。）
で表される架橋反応性基を有することを特徴とする架橋反応性固体表面。
項４．一般式（４）：
【００１８】
【化５】
0005191192.tif 000006
【００１９】
（式中、Ｘは、炭素数１〜４のアルキル基又はアルケニル基であり、Ｒ１は炭素数１〜１８のアルキレン基又はフェニレン基であって、アルキレン基には−ＮＨ−、−ＣＯ−、−Ｏ−、−Ｓ−、−ＣＯＯ−、−Ｃ6Ｈ4−を含んでいてもよい。Ｒ2は−ＯＲ3（Ｒ3は炭素数１〜４のアルキル基）、−ＮＲ4Ｒ5（Ｒ4、Ｒ5はそれぞれ同じであっても異なっていてもよく、又Ｒ4、Ｒ5が結合していてもよく、それぞれ、Ｈ、炭素数１〜４のアルキル基、アルキレン基、アルケニル基、又はフェニレン基であって、アルキレン基には−ＮＨ−、−ＣＯ−、−Ｏ−、−Ｓ−、−ＣＯＯ−を含んでいてもよい）又は−ＳＭ1（Ｍ1はアルカリ金属又はＨである）であり、Ｍ3は、アルカリ金属又はＨであり、Ｑは、−Ｓ−、−ＳＳ−、−ＳＳＳ−、−ＳＳＳＳ−、−ＣＨ（ＯＨ）ＣＨ２−）
で表される架橋反応性基を有することを特徴とする架橋反応性固体表面。
項５．固体表面が、金属、セラミックス又は高分子の固体表面である項３又は４記載の架橋反応性固体表面。
項６．一般式（１）：
［Ｘa（ＹＯ）3-aＳｉＲ１］ｂＺ          （１）
（式中、Ｘ、Ｙは同じであっても異なっていてもよく、炭素数１〜４のアルキル基又はアルケニル基であり、Ｒ１は炭素数１〜１８のアルキレン基又はフェニレン基であって、アルキレン基には−ＮＨ−、−ＣＯ−、−Ｏ−、−Ｓ−、−ＣＯＯ−、−Ｃ6Ｈ4−を含んでいてもよい。Ｚは、−ＳＨ、−ＳＣＳＮ（ＣＨ3）2、−ＳＳＣＳＮ（ＣＨ3）2、−ＳＣＳＮ（Ｃ2Ｈ5）2、−ＳＣＳＮ（Ｃ4Ｈ9）2、−ＳＣＳＮ（Ｃ8Ｈ17）2、−ＳＳ−、−ＳＳＳ−、−ＳＳＳＳ−、
【００２０】
【化６】
0005191192.tif 000007
【００２１】
である。ａは０、１又は２、ｂは１又は２である。）
で表される架橋反応性を示すことを特徴とする分子接着剤を含む溶液と、表面にＯＨ基を有する固体表面とを接触させる工程、分子接着剤と含む溶液と接触した固体表面を加熱する工程を含む項３又は４記載の架橋反応性固体表面の製造方法。
項７．分子接着剤を含む溶液に、さらに、一般式（２）：
【００２２】
【化７】
0005191192.tif 000008
【００２３】
（式中、Ｒ2は−ＯＲ3（Ｒ3は炭素数１〜４のアルキル基）、−ＮＲ4Ｒ5（Ｒ4、Ｒ5はそれぞれ同じであっても異なっていてもよく、又Ｒ4、Ｒ5が結合していてもよく、Ｈ、炭素数１〜４のアルキル基、アルキレン基、アルケニル基、又はフェニレン基であって、アルキレン基には−ＮＨ−、−ＣＯ−、−Ｏ−、−Ｓ−、−ＣＯＯ−を含んでいてもよい）又は−ＳＭ1（Ｍ1はアルカリ金属又はＨである）であり、Ｍ2、Ｍ3はそれぞれ同じであっても異なっていてもよく、アルカリ金属又はＨである。）
で表されるトリアジン化合物を含む項６記載の架橋反応性固体表面の製造方法。
項８．一般式（５）：
Ｘａ（ＹＯ）3-aＳｉＲ１Ｚ’            （５）
（式中、Ｘ、Ｙは同じであっても異なっていてもよく、炭素数１〜４のアルキル基又はアルケニル基であり、Ｒ１は炭素数１〜１８のアルキレン基又はフェニレン基であって、アルキレン基には−ＮＨ−、−ＣＯ−、−Ｏ−、−Ｓ−、−ＣＯＯ−、−Ｃ6Ｈ4−を含んでいてもよい。Ｚ’は、−Ｃｌ、−Ｂｒである。ａは０、１又は２である。）
で表されるシランカップリング剤を含む溶液と、表面にＯＨ基を有する固体表面を接触させて、シランカップリング剤を含む溶液と接触した固体表面を加熱して得られた反応性固体表面に、
一般式（６）：
Ｍ4ｐＺ          （６）
(式中、Ｍ4はＨ、Ｌｉ、Ｎａ、Ｋ又はＣｓであり、Ｚは、−ＳＨ、−ＳＣＳＮ（ＣＨ3）2、−ＳＳＣＳＮ（ＣＨ3）2、−ＳＣＳＮ（Ｃ2Ｈ5）2、−ＳＣＳＮ（Ｃ4Ｈ9）2、−ＳＣＳＮ（Ｃ8Ｈ17）2、−ＳＳ−、−ＳＳＳ−、−ＳＳＳＳ−、
【００２４】
【化８】
0005191192.tif 000009
【００２５】
である。ｐは１又は２である。）
で表される硫黄化合物を含む溶液を接触させる工程を含む項３又は４記載の架橋反応性固体表面の製造方法。
項９．得られた架橋反応性固体表面と、
一般式（２）：
【００２６】
【化９】
0005191192.tif 000010
【００２７】
（式中、Ｒ2は−ＯＲ3（Ｒ3は炭素数１〜４のアルキル基）、−ＮＲ4Ｒ5（Ｒ4、Ｒ5はそれぞれ同じであっても異なっていてもよく、又Ｒ4、Ｒ5が結合していてもよく、Ｈ、炭素数１〜４のアルキル基、アルキレン基、アルケニル基、又はフェニレン基であって、アルキレン基には−ＮＨ−、−ＣＯ−、−Ｏ−、−Ｓ−、−ＣＯＯ−を含んでいてもよい）又は−ＳＭ1（Ｍ1はアルカリ金属又はＨである）であり、Ｍ2、Ｍ3はそれぞれ同じであっても異なっていてもよく、アルカリ金属又はＨである。）
で表されるトリアジン化合物を含む溶液とを接触させる工程、トリアジン化合物を含む溶液と接触した固体表面を加熱する工程を含む項６又は８記載の架橋反応性固体表面の製造方法。
項１０．固体表面が、金属、セラミックス又は高分子の固体表面である項６〜９のいずれかに記載の架橋反応性固体表面の製造方法。
項１１．項３又は４記載の架橋反応性固体表面を有する固体材料の架橋反応性固体表面とゴム架橋配合物を接触及び加熱圧着する工程を含む固体材料−ゴム架橋接着物の製造方法。
項１２．ゴム架橋配合物が、ゴム材料、充填剤、架橋剤、架橋促進剤及び金属活性剤を含む配合物である項１１記載の固体材料−ゴム架橋接着物の製造方法。
【００２８】
以下に本発明について詳細に説明をする。
１．分子接着剤
本発明は、一般式（１）：
［Ｘａ（ＹＯ）3-aＳｉＲ１］ｂＺ          （１）
（式中、Ｘ、Ｙは同じであっても異なっていてもよく、炭素数１〜４のアルキル基又はアルケニル基であり、Ｒ１は炭素数１〜１８のアルキレン基又はフェニレン基であって、アルキレン基には−ＮＨ−、−ＣＯ−、−Ｏ−、−Ｓ−、−ＣＯＯ−、−Ｃ6Ｈ4−を含んでいてもよい。Ｚは、−ＳＨ、−ＳＣＳＮ（ＣＨ3）2、−ＳＳＣＳＮ（ＣＨ3）2、−ＳＣＳＮ（Ｃ2Ｈ5）2、−ＳＣＳＮ（Ｃ4Ｈ9）2、−ＳＣＳＮ（Ｃ8Ｈ17）2、−ＳＳ−、−ＳＳＳ−、−ＳＳＳＳ−、
【００２９】
【化１０】
0005191192.tif 000011
【００３０】
である。ａは０、１又は２、ｂは１又は２である。）
で表される化合物からなる架橋反応性を示すことを特徴とする分子接着剤に関する。
【００３１】
ここで、分子接着剤とは、ＯＨ基を有する固体材料の表面と化学結合可能な基（アルコキシシリル基）及びゴム分子鎖と架橋反応が可能な基（架橋反応性基）の両方を含むものであり、該分子接着剤を前記固体材料の表面に化学的に結合させることで、固体材料の表面に架橋反応性を付与できるものである。
【００３２】
一般式（１）のＸ、Ｙは同じであっても異なっていてもよく、炭素数１〜４のアルキル基又はアルケニル基であり、特に限定はされるものではないが、例えば、Ｘとしては、ＣＨ3−、Ｃ2Ｈ5−、ｎ−Ｃ3Ｈ7−、ｉ−Ｃ3Ｈ7−、ＣＨ2＝ＣＨＣＨ2−、ｎ−Ｃ4Ｈ9−、ｔ−Ｃ4Ｈ9−を挙げることができ、これらの中でもＣＨ3−が好ましい。
【００３３】
Ｙとしては、ＣＨ3−、Ｃ2Ｈ5−、ｎ−Ｃ3Ｈ7−、ｉ−Ｃ3Ｈ7−、ｎ−Ｃ4Ｈ9−、ｉ−Ｃ4Ｈ9−、ｔ−Ｃ4Ｈ9−を挙げることができるが、これらの中でもＣＨ3−、Ｃ2Ｈ5−が好ましい。
【００３４】
Ｒ１は、フェニレン基、−ＮＨ−、−ＣＯ−、−Ｏ−、−Ｓ−、−ＣＯＯ−、−Ｃ6Ｈ4−を含んでいてもよい炭素数１〜１８のアルキレン基である。具体的には、−ＣＨ2−、−ＣＨ2（ＣＨ2）n-2ＣＨ2−（ｎは２〜１８の整数）、−Ｃ6Ｈ4−、−ＣＨ2Ｃ6Ｈ4−、−ＣＨ2Ｃ6Ｈ4ＣＨ2−、−ＣＨ2ＣＨ2ＳＣＨ2ＣＨ2−、−ＣＨ2ＣＨ2ＯＣＨ2ＣＨ2−、−ＣＨ2ＣＨ2ＯＣＨ2ＣＨ2ＯＣＨ2ＣＨ2−、−ＣＨ2ＣＨ2ＮＨＣＨ2ＣＨ2−、−ＣＨ2ＣＨ2ＣＨ2ＮＨＣＨ2ＣＨ2−、−ＣＨ2ＣＨ2ＯＣＨ2ＣＨ2ＯＣＨ2ＣＨ2ＯＣＨ2ＣＨ2−、−（ＣＨ2ＣＨ2）2ＮＣＨ2ＣＨ2ＣＨ2−、−ＣＨ2ＣＨ2ＣＨ2ＮＨＣＯＯＣＨ2ＣＨ2ＣＨ2−、−ＣＨ2ＣＨ2ＣＨ2ＮＨＣＯＮＨＣＨ2ＣＨ2ＣＨ2−等を挙げることができるが、これらの中でも−ＣＨ2（ＣＨ2）n-2ＣＨ2−が好ましく、−ＣＨ2ＣＨ2ＣＨ2−がより好ましい。
【００３５】
Ｚは、−ＳＨ、−ＳＣＳＮ（ＣＨ3）2、−ＳＳＣＳＮ（ＣＨ3）2、−ＳＣＳＮ（Ｃ2Ｈ5）2、−ＳＣＳＮ（Ｃ4Ｈ9）2、−ＳＣＳＮ（Ｃ8Ｈ17）2、−ＳＳ−、−ＳＳＳ−、−ＳＳＳＳ−、
【００３６】
【化１１】
0005191192.tif 000012
【００３７】
であるが、これらの中でもゴムとの架橋性の点から、−ＳＨ、−ＳＳ−、−ＳＳＳ−、−ＳＳＳＳ−が好ましい。
【００３８】
ａは０、１又は２であるが、固体表面との反応性の点から、０又は１であることが好ましく、０であることがより好ましい。
【００３９】
一般式（１）で示される本発明の分子接着剤の中でも、一般式（１）中、ＸがＣＨ3−であり、ＹがＣＨ3−、Ｃ2Ｈ5−であり、Ｒ1が−ＣＨ2ＣＨ2ＣＨ2−、Ｚが−ＳＨ、−ＳＳ−、−ＳＳＳ−、−ＳＳＳＳ−、ａが０又は１であることが好ましい。
【００４０】
一般式（１）で示される本発明の分子接着剤の具体例としては、例えば、ビス（トリエトキシシリルプロピル）テトラスルフィド、３−メルカプトプロピルトリメトキシシラン、３−メルカプトプロピルメチルジメトキシシラン等を挙げることができる。
【００４１】
上記分子接着剤は、一般式（１）の化合物を単独で用いても２種以上を組み合わせて用いてもよい。
【００４２】
一般式（１）で示される本発明の分子接着剤は、Ｘａ（ＹＯ）3-aＳｉ−で示されるアルコキシシリル基により固体表面のＯＨ基と化学結合することができ、−Ｚで示される架橋性反応基によりゴムと架橋反応することができ、その結果、固体表面とゴムとの異種材料間での接着を可能にするものである。
【００４３】
２．分子接着剤組成物
固体表面とゴムの接着にあたり、前記分子接着剤と、一般式（２）：
【００４４】
【化１２】
0005191192.tif 000013
【００４５】
で表されるトリアジン化合物を含む分子接着剤組成物として使用することが、固体表面とゴムとの接着強度の点から好ましい。
【００４６】
一般式（２）中のＲ2は−ＯＲ3、−ＮＲ4Ｒ5又は−ＳＭ1である。
【００４７】
Ｒ3は、炭素数１〜４のアルキル基であり、具体的には、前述の一般式（１）のＹで挙げたものと同様のものを挙げることができる。
【００４８】
また、Ｒ4、Ｒ5は、それぞれ同じであっても異なっていてもよく、又Ｒ4、Ｒ5が結合していてもよく、それぞれ、Ｈ、炭素数１〜４のアルキル基、アルキレン基、アルケニル基、又はフェニレン基等を挙げることができる。また、アルキレン基には−ＮＨ−、−ＣＯ−、−Ｏ−、−Ｓ−、−ＣＯＯ−を含んでいてもよい。炭素数１〜４のアルキル基、アルケニル基としては、前述の一般式（１）のＸで挙げたものと同様のものを挙げることができる。
炭素数１〜４のアルキレン基としては、−ＣＨ2−、−ＣＨ2ＣＨ2−、−ＣＨ2ＣＨ2ＣＨ2−、−ＣＨ2ＣＨ2ＣＨ2ＣＨ2−を挙げることができる。
【００４９】
Ｒ4、Ｒ5が結合している場合の−ＮＲ4Ｒ5の具体例としては、
【００５０】
【化１３】
0005191192.tif 000014
【００５１】
等を挙げることができる。
【００５２】
Ｍ1〜Ｍ3は、それぞれ同じであっても異なっていてもよく、アルカリ金属又はＨであり、アルカリ金属としては、Ｌｉ、Ｎａ、Ｋ、Ｃｓなどを挙げることができる。
【００５３】
一般式（２）で示されるトリアジン化合物の具体例としては、例えば、１，３，５−トリアジン−２，４，６−トリチオール、１，３，５−トリアジン−２−ジブチルアミノ−４，６−ジチオール、１，３，５−トリアジン−２−ジアリルアミノ−４，６−ジチチオールなどを挙げることができる。
【００５４】
一般式（１）で示される分子接着剤と一般式（２）で示されるトリアジン化合物の配合割合は、分子接着剤：トリアジン化合物＝１：１０〜１０:１（モル比）であることが好ましく、１：５〜５：１（モル比）であることがより好ましい。配合割合が前記範囲にあることで、固体表面とゴムとの接着において、より高い接着強度を発現できるため、好ましい。
【００５５】
３．架橋反応性固体表面
本発明の架橋反応性固体表面としては、
一般式（２）：
−Ｏ−［Ｘａ（−Ｏ）2-aＳｉＲ１］ｂＺ        （２）
で表れる架橋反応性基を有する固体表面、又は、
一般式（４）：
【００５６】
【化１４】
0005191192.tif 000015
【００５７】
で表される架橋反応性基を有する固体表面である。
【００５８】
一般式（２）中のＸ、Ｙ、Ｒ１、Ｚ、ａ、ｂは、前述したものと同様のものを挙げることができる。
【００５９】
一般式（４）中のＸ、Ｒ１、Ｒ2、Ｍ3は、前述したものと同様のものを挙げることができる。
【００６０】
一般式（４）中のＱは、−Ｓ−、−ＳＳ−、−ＳＳＳ−、−ＳＳＳＳ−、−ＣＨ（ＯＨ）ＣＨ２−である。
【００６１】
固体表面としては、特に限定されるものではなく、例えば、金属、セラミックス及び高分子等の固体表面を挙げることができる。
【００６２】
金属としては、特に限定されるものではないが、例えば、Ｍｇ、Ｔｉ、Ｂｅ、Ｃａ、Ｌｉ、Ａｌ、Ｍｎ、Ｚｎ、Ｃｒ、Ｇａ、Ｆｅ、Ｃｄ、Ｉｎ、Ｔａ、Ｃｏ、Ｎｉ、Ｓｎ、Ｓｂ、Ｂｉ、Ｐｂ、Ｃｕ、Ａｇ、Ｐｔ、Ｐｄ、Ａｕ及びこれらの二元、三元及び多元合金を挙げることができる。合金としては、Ｍｇ合金、Ａｌ合金、Ｆｅ−Ｃｒ−Ｎｉ合金、Ｎｉ合金、Ｃｏ合金、Ｃｕ−Ｚｎ合金、Ｃｕ−Ｓｎ合金、Ｃｕ−Ｎｉ合金、Ａｇ合金などを挙げることができる。これらの表面に酸化皮膜が生成していることが本発明で用いることができる金属の条件である。
【００６３】
これらの中でも、アルミニウム、ステンレスが好ましい。
【００６４】
セラミックスとは特に限定されるものではないが、例えば、Ｍｇ、Ｔｉ、Ｂｅ、Ｃａ、Ｌｉ、Ａｌ、Ｍｎ、Ｚｎ、Ｃｒ、Ｇａ、Ｆｅ、Ｃｄ、Ｉｎ、Ｔａ、Ｃｏ、Ｎｉ、Ｓｎ、Ｓｂ、Ｂｉ、Ｐｂ、Ｃｕ、Ａｇ、Ｓｉ等の金属材料、及びこれらの二元、三元及び多元合金の酸化物、炭化物、窒化物、ホウ化物の焼結体を挙げることができる。
【００６５】
高分子としては、特に限定されないが、例えば、セルロース及びその誘導体、ヒドロキシエチルセルロース、デンプン、二酢酸セルロース、表面ケン化酢酸ビニル樹脂、低密度ポリエチレン、高密度ポリエチレン、ｉ−ポリプロピレン、石油樹脂、ポリスチレン、ｓ−スチレン、クロマン・インデン樹脂、テルペン樹脂、スチレン・ジビニルベンゼン共重合体、ＡＢＳ樹脂、ポリアクリル酸メチル、ポリアクリル酸エチル、ポリアクリルニトリル、メタクリル酸メチル、メタクリル酸エチル、ポリシアノアクリレート、ポリ酢酸ビニル、ポリビニルアルコール、ポリビニルホルマール、ポリビニルアセタール、ポリ塩化ビニル、塩化ビニル・酢酸ビニル共重合体、塩化ビニル・エチレン共重合体、ポリフッ化ビニリデン、フッ化ビニリデン・エチレン共重合体、フッ化ビニリデン・プロピレン共重合体、１，４−トランスポリブタジエン、ポリオキシメチレン、ポリエチレングリコール、ポリプロピレングリコール、フェノール・ホルマリン樹脂、クレゾール・ホルマリン樹脂、レゾルシン樹脂、メラミン樹脂、キシレン樹脂、トルエン樹脂、グリプタル樹脂、変性グリプタル樹脂、ポリエチレンテレフタレート、ポリブチレンテレフタレート、不飽和ポリエステル樹脂、アリルエステル樹脂、ポリカーボネート、6−ナイロン、６，６−ナイロン、６，１０−ナイロン、ポリイミド、ポリアミド、ポリベンズイミダゾール、ポリアミドイミド、ケイ素樹脂、シリコン樹脂、フラン樹脂、ポリウレタン樹脂、エポキシ樹脂、ポリフェニレンオキサイド、ポリジメチルフェニレンオキサイド、ポリキシレン、ポリフェニレンスルファイド（ＰＰＳ）、ポリスルホン（ＰＳＦ）、ポリエーテルスルホン（ＰＥＳ）、ポリエーテルエーテルケトン（ＰＥＥＫ）、ポリイミド（ＰＰＩ、カプトン）、液晶樹脂、ケブラー繊維、炭素繊維とこれら複数材料のブレンド物などポリテトラフロロエチレン以外の高分子材料、天然ゴム、１，４−シスブタジエンゴム、イソプレンゴム、ポリクロロプレン、スチレン・ブタジエン共重合ゴム、水素添加スチレン・ブタジエン共重合ゴム、アクリルニトリル・ブタジエン共重合ゴム、水素添加アクリルニトリル・ブタジエン共重合ゴム、ポリブテン、ポリイソブチレン、エチレン・プロピレンゴム、エチレン・プロピレン・ターポリマー、塩素化ポリエチレン、クロルスルフォン化ポリエチレン、アルキル化クロルスルフォン化ポリエチレン、クロロプレンゴム、塩素化アクリルゴム、臭素化アクリルゴム、フッ素ゴム、エピクロルヒドリンとその共重合ゴム、塩素化エチレンプロピレンゴム、塩素化ブチルゴム、臭素化ブチルゴム等のゴム材料の架橋物等を挙げることができる。これらの中でも、エポキシ樹脂が好ましい。
【００６６】
固体材料の形状としては特に限定されるものではないが、例えば、粒子、フイルム、板、長方形、正方形、多角形、各種製品形状、布、筒、空中糸、ホース、網、球、楕円球などの形状を挙げることができる。
【００６７】
４．架橋反応性固体表面の製造方法
前記架橋反応性固体表面の製造方法としては、特に限定されるものではないが、下記のような方法を挙げることができる。
【００６８】
第１の製造方法としては、
一般式（１）：
［Ｘa（ＹＯ）3-aＳｉＲ１］ｂＺ          （１）
（式中、Ｘ、Ｙは、Ｒ１、Ｚ、ａ、ｂは、前記同様である。）
で表される架橋反応性を示すことを特徴とする分子接着剤を含む溶液と、ＯＨ基含有固体表面とを接触させ、加熱する工程を含む製造方法を挙げることができる。
【００６９】
固体表面としては、前述と同様のものを挙げることができる。
【００７０】
一般式（１）で示される分子接着剤と固体表面を化学反応させるためには、固体表面に−ＯＨ基を有する必要がある。−ＯＨ基が表面にない固体材料を用いる場合は、前処理により−ＯＨ基を導入しておく必要があり、−ＯＨ基を有する固体であっても、一般式（１）で示される分子接着剤との反応性を向上させるために前処理を行ってもよい。
【００７１】
前処理方法としては、コロナ放電処理、大気圧プラズマ処理、ＵＶ照射処理等を挙げることができる。
【００７２】
これらの処理方法としては、公知の方法を用いることができるが、例えば、コロナ放電処理であれば、「コロナ処理」、日本接着学会誌、Ｖｏｌ．３６，Ｎｏ．３，１２６（２０００）に記載された方法、大気圧プラズマ処理であれば、「プラズマ処理」、日本接着学会誌、Ｖｏｌ．４１，Ｎｏ．１，４（２００５）に記載された方法を好適に用いることができる。これらの処理によって固体表面に、多くの−ＯＨ基、−ＣＯＯＨ基、−Ｃ＝Ｏ基等が生成するか、又は表面に現れる（Ｌ．Ｊ．Ｇｅｒｅｎｓｅｒ：Ｊ．Ａｄｈｅｓｉｏｎ Ｓｃｉ． Ｔｅｃｈｎｏｌ．７，１０１９（１９９７）参照）。
【００７３】
一般に固体表面は大気中の汚れ成分を吸収して汚染しているが、上記のような前処理を行うことによって、清掃と同時に−ＯＨ基を表面に発生させることも可能である。
【００７４】
コロナ放電処理は、コロナ表面改質装置（例えば、信光電気計測（株）製のコロナマスター）を用いて、電源：ＡＣ１００Ｖ、出力電圧：０〜２０ｋＶ、発振周波数：０〜４０ｋＨｚで０．１〜６０秒、温度０〜６０℃の条件で行うことができる。
【００７５】
大気圧プラズマ処理は大気圧プラズマ発生装置（例えば、松下電工（株）製のＡｉｐｌａｓｕｍａ）を用いて、プラズマ処理速度１０〜１００ｍｍ／ｓ、電源：２００又は２２０Ｖ  ＡＣ（３０Ａ）、圧縮エア：０．５ＭＰａ（１ＮＬ／ｍｉｎ）、１０ｋＨｚ／３００Ｗ〜５ＧＨｚ、電力：１００Ｗ〜４００Ｗ、照射時間：０．１〜６０秒の条件で行うことができる。
【００７６】
ＵＶ照射は、ＵＶ−ＬＥＤ照射装置（例えば、（株）オムロン製のＵＶ−ＬＥＤ照射装置ＺＵＶ−Ｃ３０Ｈ）を用いて、波長：２００〜４００ｎｍ、電源：１００Ｖ  ＡＣ、光源ピーク照度：４００〜３０００ｍＷ／ｃｍ2、照射時間：１〜６０秒の条件で行うことができる。
【００７７】
一般式（１）で示される分子接着剤を含む溶液の濃度としては、特に限定されるものではなく適宜選択することができるが、例えば、０．０１〜１００ミリモル／Ｌが好ましく、０．１〜１０ミリモル／Ｌであることがより好ましい。濃度を前記範囲内にすることで、接着強度が高くなるため好ましい。
【００７８】
また、溶媒としては特に限定されるものではないが、例えば、メタノール、エタノール、イソプロパノール、エチレングリコール、ジエチレングリコールなどのアルコール類、アセトン、メチルエチルケトンなどのケトン類、酢酸エチルなどのエステル類、塩化メチレンなどのハロゲン化物、ブタン、ヘキサンなどのオレフィン類、テトラヒドロフラン、ブチルエーテルなどのエーテル類、ベンゼン、トルエンなどの芳香族類、ジメチルホルムアミド、メチルピロリドンなどのアミド類、水など、又はこれらの混合溶媒等を挙げることができる。
【００７９】
また、一般式（１）で示される分子接着剤を含む溶液に、さらに、一般式（２）：
【００８０】
【化１５】
0005191192.tif 000016
【００８１】
（式中、Ｒ2、Ｍ2、Ｍ3は前記同様。）
で表されるトリアジン化合物を含むことが、本発明の架橋反応性固体表面とゴムとの接着において、より高い接着強度を発現できるため好ましい。
【００８２】
トリアジン化合物の配合割合としては、前記分子接着剤組成物での配合割合と同様の割合が好ましい。
【００８３】
一般式（１）で示される分子接着剤を含む溶液と、ＯＨ基含有固体表面との接触方法としては特に限定されるものはなく、公知の方法を用いることができる。接触方法としては、例えば、浸漬、塗布、噴霧等を挙げることができるが、均一に前記溶液と接触することができる点から、浸漬による方法が好ましい。
【００８４】
浸漬処理条件としては、特に限定されるものではないが、例えば、０〜１００℃の溶液の温度で、１秒〜６０分間の浸漬することが好ましい。浸漬条件は溶液の温度、時間及び濃度によって支配されるので、一義的に決められないが、一定濃度では、温度が低い場合は時間が長く、また温度が高い場合は時間が短くなる傾向がある。
【００８５】
また、加熱条件としては、４０〜２５０℃で１秒〜６００分間行うことが好ましく、５０〜２００℃で１〜６０分間がより好ましく、さらには１〜３０分間が好ましい。加熱条件がこの範囲にあることで、生産性が高く経済的にも好ましい。
【００８６】
加熱方法としては、特に限定されず公知の方法を用いることができるが、例えば、オーブン、ドライヤー、高周波加熱等を用いる方法を挙げることができる。
【００８７】
なお、分子接着剤を含む溶液とＯＨ基含有固体表面の反応が不充分な場合には、上記の接触と加熱を１〜１０回程度繰り返すこともできる。すなわち、１回の接触及び加熱時間を短縮し、反応回数を増やす方が有効である場合もある。
【００８８】
また、前述の溶剤を用いて、固体表面の洗浄を行ってもよく、洗浄方法としては公知の方法により行うことができる。洗浄を行うことで、固体表面上の未反応の分子接着剤等を除去できるため好ましい。
【００８９】
次に、前記架橋反応性固体表面の第２の製造方法としては、
一般式（５）：
Ｘａ（ＹＯ）3-aＳｉＲ１Ｚ’            （５）
（式中、Ｘ、Ｙ、Ｒ１、ａは前記同様であり、Ｚ’は、−Ｃｌ、−Ｂｒである。）
で表されるシランカップリング剤を含む溶液と、ＯＨ基含有固体表面を接触させて、加熱して得られた反応性固体表面に、
一般式（６）：
Ｍ4ｐＺ          （６）
(式中、Ｍ4はＨ、Ｌｉ、Ｎａ、Ｋ又はＣｓであり、Ｚは前記同様である。ｐは１又は２である。）
で表される硫黄化合物を含む溶液を接触させる工程を含む方法である。
【００９０】
一般式（５）中のＺ’としては、−Ｃｌ、−Ｂｒである。
【００９１】
一般式（５）で表されるシランカップリング剤を含む溶液に、ＯＨ基含有固体表面を接触させることで、一般式（７）：
−Ｏ−Ｘａ（−Ｏ）2-aＳｉＲ１Ｚ’          （７）
で表される基を有する反応性固体表面が得られる。このような反応性固体表面は、そのままでも含ハロゲンゴムとの接着には有効であるが、さらに、一般式（６）で示される硫黄化合物を含む溶液に浸漬して反応することで、一般式（６）で示される硫黄化合物による求核置換反応により、一般式（２）で表される架橋反応性基を有する架橋反応性固体表面を得ることができる。
【００９２】
一般式（５）で表されるシランカップリング剤を含む溶液の濃度としては、特に限定されるものではなく適宜選択することができるが、例えば、０．０００１〜１モル／Ｌが好ましく、０．００１〜０．１モル／Ｌであることがより好ましい。濃度が前記範囲内にあることで、反応性、保存安定性が良好であるため好ましい。
【００９３】
溶液の溶剤、接触方法については、一般式（１）で示される分子接着剤を含む溶液で挙げた溶剤及び接触方法を挙げることができる。
【００９４】
また、加熱条件としては、０〜７０℃で１〜６０分間行うことが好ましく、２０〜６０℃で１〜６０分間がより好ましい。加熱条件が前記範囲内にあることで、短時間で反応が終了するため好ましい。
【００９５】
一般式（６）中のＭ4は、Ｈ、Ｌｉ、Ｎａ、Ｋ又はＣｓであり、これらの中でも、Ｎａe、Ｋが好ましい。
【００９６】
一般式（６）で示される硫黄化合物としては、ＮａＳＨ、Ｎａ２Ｓx（Ｘは１〜４の数）を挙げることができる。
【００９７】
一般式（６）で示される硫黄化合物を含む溶液の濃度としては、特に限定されるものではないが、０．１〜１０００ミリモル／Ｌであることが好ましく、０．５〜１００ミリモル／Ｌであることがより好ましい。濃度範囲が前記範囲内にあることで、反応性、生産性が点から好ましいものである。また、濃度が高過ぎると架橋反応性基に対する一般式（６）で示される硫黄化合物の求核置換反応による副反応が起こりやすくなる傾向があり、好ましくない。
【００９８】
溶液の溶剤、接触方法については、一般式（１）で示される分子接着剤を含む溶液で挙げた溶剤及び接触方法を挙げることができる。
【００９９】
反応性固体表面と一般式（６）で示される硫黄化合物を含む溶液への浸漬は、溶液温度が０〜１００℃で１〜６００分間加熱して行うことが好ましい。０℃未満では反応が起こらない場合があり、１００℃を超えると架橋反応性基が求核置換反応をおこして分解する傾向がある。
【０１００】
また、前記第１製造方法又は第２の製造方法で得られた架橋反応性固体表面を、一般式（２）で表されるトリアジン化合物を含む溶液と接触させ、加熱することが、本発明の架橋反応性固体表面とゴムとの接着において、より高い接着強度を発現できるため好ましい。
【０１０１】
一般式（２）で表されるトリアジン化合物を含む溶液の濃度としては、特に限定されるものではなく適宜選択することができるが、例えば、０．０００１〜１モル／Ｌが好ましく、０．００１〜０．１モル／Lがより好ましい。
【０１０２】
溶液の溶剤、接触方法、加熱条件については、一般式（１）で示される分子接着剤を含む溶液で挙げた溶剤及び接触方法、加熱条件を挙げることができる。
【０１０３】
５．固体材料−ゴム架橋接着物の製造方法
このようにして得られた本発明の架橋反応性固体表面は、ゴム架橋配合物と接触及び加熱圧着することにより固体材料−ゴム架橋接着物を形成することができる。
【０１０４】
本発明で用いるゴム架橋配合物は、ゴム材料、充填剤、架橋剤、架橋促進剤、金属活性剤を含むものであり、任意で安定剤、老化防止剤、紫外線防止剤、軟化剤、着色剤、リターダーなどを配合することができる。
【０１０５】
ゴム材料としては、特に限定されるものではないが、軟質ポリ塩化ビニル、塩素化ポリエチレン、クロルスルフォン化ポリエチレン、アルキル化クロルスルフォン化ポリエチレン、クロロプレンゴム、塩素化アクリルゴム、臭素化アクリルゴム、フッ素ゴム、エピクロルヒドリンとその共重合ゴム、塩素化エチレンプロピレンゴム、塩素化ブチルゴム、臭素化ブチルゴム、天然ゴム、イソプレンゴム、ブタジエンゴム、スチレン−ブタジエンゴム、アクリロニトリル−ブタジエンゴム、ブチルゴム、エチレン−プロピレンゴム、エチレン−プロピレン−ジエンゴム、アクリルゴム、エチレン−アクリルゴム、ウレタンゴム、水素添加アクリロニトリル−ブタジエンゴム、水素添加イソプレンゴム、水素添加クロロプレンゴム、水素添加スチレン−ブタジエンゴムなどに架橋配合剤添加後加熱して得た三次元架橋ゴム又はスチレン−ブタジエンゴム系、アクリロニトリル−ブタジエンゴム系の熱可塑性ゴムなどとこれらの混合物ゴムを挙げることができる。これらの中でも、天然ゴム、ブタジエンゴム、スチレン−ブタジエンゴム、エチレン−プロピレンゴム、水素添加アクリロニトリル−ブタジエンゴムが好ましい。
【０１０６】
充填剤は、ゴムの強度を高めたり、増量の目的で添加するものである。充填剤としては、ＨＡＦ、ＦＥＦなどの各種グレードのカーボンブラック、炭酸カルシウム、タルク、クレー、カオリン、ガラス、湿式及び乾式シリカなどの充填剤や、レーヨン、ナイロン、ポリエステル、ビニロン、スチール、ケブラー繊維（デュポン社の登録商標）、炭素繊維、ガラス繊維などの繊維や布などを挙げることができ、これらを単独又は２種以上を組み合わせて用いることができる。これらの中でもカーボンブラックやシリカが好ましい。
【０１０７】
充填剤の配合量としては、ゴム材料１００重量部に対して、０〜２００重量部であることが好ましく、１０〜１００重量部であることがより好ましい。充填剤量が多いほど剛性は得られるが、２００重量部を超えて添加すると加工性が著しく低下する傾向がある。また、充填剤量が少なすぎると期待した剛性が得られない傾向がある。
【０１０８】
架橋剤としては、例えば、硫黄、パーオキサイド、トリアジンチオール類、テトラメチルテュウラムテトラスルフィド、ジチオモルホリン等を挙げることができる。より具体的には、トリアジントリチオール、2-ジブチルアミノ−１，３，５−トリアジン−４，６−ジチオール、エチレンチオウレア、ビスフェノールＡ、硫黄、コロイド硫黄、ジクミルペルオキシド、ジ−ｔ−ブチルペルオキシド、２，５−ジメチル−２，５−ジ（ｔ−ブチルペルオキシ）ヘキサン、２，５−ジメチル−２，５−ジ（ｔ−ブチルペルオキシ）ヘキシン−３、ジ（ｔ−ブチルペルオキシイソプロピル）ベンゼンなどの過酸化物、ベンゾキノンジオキシム、ザリゲン、ジメチロール・フェノール等を挙げることができ、これらを単独又は２種以上を組み合わせて用いることができる。
【０１０９】
架橋剤の配合量としては、ゴム材料１００重量部に対して、０．１〜１０重量部であることが好ましく、０．５〜５重量部であることがより好ましい。架橋剤の配合量が前記範囲内にあることで充分な弾性体となり、気密性やシール性の特性が発揮されるため好ましい。
【０１１０】
架橋促進剤としては、スルフェンアミド類、メルカプトベンゾチアゾール類、テュウラム類、グアナミン類及び多官能性モノマー類等を挙げることでき、より具体的には、ジベンゾチアゾイルジスルフィド、４−モルホリノジチオベンゾチアゾ−ルなどのチアゾール系、Ｎ−シクロヘキシル−２−ベンゾチアゾイルスルフェンアミド、Ｎ−ｔ−ブチル−２−ベンゾチアゾイルスルフェンアミド、Ｎ−オキシジエチレン−２−ベンゾチアゾイルスルフェンアミド、Ｎ−ジイソプロピル−２−ベンゾチアゾイルスルフェンアミド、Ｎ-ジシクロヘキシル−２−ベンゾチアゾイルスルフェンアミドなどのスルフェンアミド系及びテトラメチルチューラムジスルフィド、テトラエチルチューラムジスルフィド、テトラブチルチューラムジスルフィド、テトラオクチルチューラムジスルフィド、ジペンタメチレンチュラムテトラスルフィドなどのチュラム系の架橋促進剤、トリアリルイソシアナート、トリアリルオキシトリアジン、エチレングリコールジアクリレート、ペンタエチスリトールテトラメタクリレートのような多官能性モノマー等を挙げることができ、これらを単独又は２種以上を組み合わせて用いることができる。
【０１１１】
架橋促進剤の配合量は、ゴム材料１００重量部に対して、０．０１〜２０重量部であることが好ましく、０．１〜１０重量部であることがより好ましい。架橋促進剤の配合量が前記範囲内にあることで充分な弾性体となり、気密性やシール性の特性が発揮されるため好ましい。
【０１１２】
金属活性剤は、架橋速度を調節したり、受酸の目的で添加される。金属活性剤としては、酸化亜鉛、酸化マグネシウム、酸化カルシウム、酸化バリウム、酸化アルミニウム、酸化鈴、酸化鉄、水酸化カルシウム、炭酸カルシウム、炭酸マグネシウム、脂肪酸ナトリウム、オクチル酸カルシウム、イソオクチル酸カリウム、カリウムブトキサイド、オクチル酸セシウム、イソステアリン酸カリウム等を挙げることができ、これらを単独又は２種以上を組み合わせて用いることができる。
【０１１３】
金属活性剤の配合量は、特に限定されるものではないが、ゴム材料１００重量部に対して、０〜２０重量部であることが好ましく、１〜１０重量部であることがより好ましい。金属活性剤をまったく使用しない場合もあるが、一般には１重量部以上で目的が達成され、２０部を超えて添加するとゴムの性質が変化する場合があるため、好ましくない。
【０１１４】
上記のようにして得られたゴム配合物は、本発明の架橋反応性固体表面と接触させて、１〜３０気圧下で、８０〜２００℃で１〜６０分間加熱して接着物を得ることが好ましい。
【０１１５】
１気圧未満であるとゴムに気泡が混入するため、接着強度が減少する傾向があり、３０気圧を超えてもコストがかかるだけで、優れた効果が得られるものでもない。
【０１１６】
８０℃未満では接着物を得るのに時間がかかりすぎる傾向があり、２００℃を超えると架橋の進行が早すぎて、金型の中でゴムが充分に流動しないため接着物が得られなくなる傾向がある。
【０１１７】
１分間未満では充分な接着強度が得られない傾向があり、６０分間を超えるても、コストがかかりそれ以上の効果が得られるものではない。
【０１１８】
本発明で得られた接着物は従来の製品より高い強度を有するため、ホース、Ｏ−リング、パッキン、オイルシール、金属との接着物、ダイヤフラム、ガスケット、大型ゴムロール、複写機用ゴムロール、コンベアベルト、補強ベルト、医療用ゴム製品、電気・電子部品用ゴム製品、建築用ゴム製品、コンピューター製品、自動車製品、バス・トラック製品、飛行機製品など多くの分野に使用することができる。
【発明の効果】
【０１１９】
本発明は、ゴム、特に硫黄架橋系ゴムとの接着性に優れる架橋反応性固体表面及び該架橋反応性固体表面の製造方法を提供することができる。さらに、本発明は、ゴム、特に硫黄架橋系ゴムと固体材料の接着強度が高い固体材料−ゴム架橋接着物の製造方法を提供することができる。
【発明を実施するための最良の形態】
【０１２０】
以下、本発明を実施例等により、さらに詳細に説明するが、本発明はこれらに限定されるものではない。
【実施例】
【０１２１】
実施例１
（ＯＨ基含有エポキシ樹脂基板の製造）
コロナマスターＰＳ−１Ｍ（信光電気計装（株）製、電圧；０〜１４ｋＶ、周波数；１５ｋＨｚ）を用いて、エポキシ樹脂基板（１．０×３０×６０ｍｍ、（株）大昌電子製）を室温で３０秒間表面処理した。固体表面の濡れ性が向上しており、表面にＯＨ基が存在していることが確認できた。
【０１２２】
（ゴム架橋配合物の製造）
天然ゴム（ＮＲ）  １００重量部に対して、ＳＲＦブラック（旭＃５０、旭カーボン（株）製）、ステアリン酸  １重量部添加してバンバリーミキサーで８０℃、２０分間混合し、その後ロールで１０分間ブレンドして、マスターバッチとした。次に、硫黄  １重量部、ＣＢＳ（架橋促進剤、大内新興化学工業（株）製）  １重量部、酸化亜鉛（ＺｎＯ）  ５重量部をロール上でブレンドして、ゴム架橋配合物（１）とした。
【０１２３】
（架橋反応性固体表面の製造）
表１に示された分子接着剤の２ｍＭエタノール溶液（２５℃）に、前記表面処理後のエポキシ樹脂基板を１０分間浸漬後、１６０℃、１０分間、送風乾燥機により加熱乾燥した。この固体表面をメタノールで洗浄し、未反応の分子接着剤を除去して、架橋反応性固体表面を得た。
【０１２４】
この固体表面をＸＰＳにより分析したところ、Ｓ４由来の硫黄に基づくＳ２ｐピーク、Ｓ４に由来の珪素に基づくＳｉ２ｐピークがサーベイスペクトルで確認された。また比較のために、未処理のＯＨ基含有エポキシ樹脂基板についてもＸＰＳにより分析したところ、硫黄、珪素に基づく各ピークは確認されなかった。
【０１２５】
（架橋反応性固体表面とゴム架橋配合物（１）の接着）
前記架反応性固体表面に前記ゴム架橋配合物（１）からなるシート（３０×６０×１ｍｍ）をのせて、４００ｋｇｆ／ｃｍ2の圧力で１６０℃、３０分間熱プレス架橋を行い、エポキシ樹脂基板／ＮＲ接着物を得た。得られたエポキシ樹脂基板／ＮＲ接着物の９０°剥離試験を下記方法により行った。その結果を表１に示す。
【０１２６】
＜９０°剥離試験方法＞
得られたエポキシ樹脂基板／ＮＲ接着物を２４時間放置後、接着物のＮＲ架橋ゴム部分にカッターで幅1ｃｍの切れ目を入れて、剥離強度を２０℃、５０±５ｍｍ／ｍｉｎの速度で引張試験（ＪＩＳ  Ｋ−６８５４（１９７７））（（株）島津製作所製、島津オートグラフＡＧＳ−１ｋＮＤ）により測定した。
【０１２７】
実施例２〜３、比較例１、２
表１に示す分子接着剤を用いた以外は、実施例１と同様にしてエポキシ樹脂基板／ＮＲ接着物を得、架橋反応性固体表面を得た。この固体表面をＸＰＳにより分析したところ、Ｓ４、ＳＨ由来の硫黄に基づくＳ２ｐピーク、Ｓ４、ＳＨ、エポキシに由来の珪素に基づくＳｉ２ｐピークがサーベイスペクトルで確認された。
得られたエポキシ樹脂基板／ＮＲ接着物の９０°剥離試験を行った。その結果を表１に示す。
【０１２８】
実施例４〜６
表１に示す分子接着剤とトリアジン化合物を、モル比で１：１（分子接着剤：トリアジン化合物）の割合で、２ｍＭエタノール溶液とした以外は、実施例１と同様にして架橋反応性固体表面を得、さらに、該架橋反応性固体表面を用いて、エポキシ樹脂基板／ＮＲ接着物を得た。得られたエポキシ樹脂基板／ＮＲ接着物の９０°剥離試験を行った。その結果を表１に示す。
【０１２９】
この固体表面をＸＰＳにより分析したところ、Ｓ4、ＤＡ由来の硫黄に基づくＳ２ｐピーク、ＤＡ、Ｆ、ＤＢ由来の窒素に基づくＮ１ｓピークがサーベイスペクトルから確認された。また比較のために、未処理のＯＨ基含有基板についてもＸＰＳにより分析したところ、サーベイスペクトルのＳ２ｐピーク、Ｎ１ｓピークは確認されなかった。
【０１３０】
【表１】
0005191192.tif 000017
【０１３１】
Ｓ４：ビス（トリエトキシシリルプロピル）テトラスルフィド（ジ、トリスルフィドの混合物）(信越化学工業（株）製、ＫＢＥ−８４６)
ＳＨ：３−メルカプトプロピルトリメトキシシラン（信越化学工業（株）製、ＫＢＭ−８０３）
エポキシ：３−グリシドキシプロピルトリメトキシシラン（信越化学工業（株）製、ＫＢＭ−４０３）
Ｆ：１，３，５−トリアジン−２，４，６−トリチオール（三協化成（株）製、ＺＩＳＮＥＴ−Ｆ）
ＤＢ：１，３，５−トリアジン−２−ジブチルアミノ−４，６−ジチオール（三協化成（株）製、ＺＩＳＮＥＴ−ＤＢ）
ＤＡ：１，３，５−トリアジン−２−ジアリルアミノ−４，６−ジチチオール
ＴＥＳＮ：１，３，５−トリアジン−２−トリエトキシシリルプロピルアミノ−４，６−ジチオールモノナトリウム塩
【０１３２】
比較例１では固体表面が架橋反応性になっていないため、架橋接着を行っても接着物は剥離強度を全く示さなかった。また、比較例２では、従来用いられていたＴＥＳＮで処理をしているが、あまり顕著な効果は得られなかった。しかしながら、実施例１〜３は、比較例２の約３倍、トリアジン化合物を併用した実施例４〜６では更にその１．２〜２．０倍の接着力を示すことがわかった。これにより、固体表面とゴムとが強力に接着していることが分かる。
【０１３３】
実施例７〜１２、比較例３〜８
（ＯＨ基含有基板の製造）
コロナマスターＰＳ−１Ｍ（信光電気計装（株）製、電圧；０〜１４ｋＶ、周波数；１５ｋＨｚ）を用いて、対象基板（エポキシ樹脂基板：１．０×３０×６０ｍｍ、（株）大昌電子製、アルミ基板：１．０×３０×６０ｍｍ、ニラコ製、ＳＵＳ３０４：０．１×３０×６０ｍｍ、ニラコ製）を室温で３０秒間表面処理した。いずれの固体表面の濡れ性が向上しており、表面にＯＨ基が存在していることが確認できた。
【０１３４】
（架橋反応性固体表面の製造）
表２に示された分子接着剤の２ｍＭ（ｍｏｌ／Ｌ）エタノール溶液、またはトリアジン化合物を含む場合（実施例８、１０、１２）は、モル比で１：１（分子接着剤：トリアジン化合物）の割合で添加し、２ｍＭエタノール溶液とし、かつ、表２に示す基板にした以外は、実施例１と同様にして架橋反応性固体表面を得た。
【０１３５】
実施例７の架橋反応性固体表面をＸＰＳにより分析したところ、Ｓ４由来の硫黄に基づくＳ２ｐピーク、Ｓ４由来の珪素に基づくＳｉ２ｐピークがサーベイスペクトルで確認された。また、実施例８の架橋反応性固体表面をＸＰＳにより分析したところ、実施例７のピークに加えて、ＤＡ由来の窒素に基づくＮ１ｓピークがサーベイスペクトルで確認された。また、比較のために、コロナ放電処理をしていないアルミ基板（分子接着剤による処理も無し）の表面をＸＰＳにより分析したところ、Ｎ１ｓピーク、Ｓ２ｐピーク、Ｓｉ２ｐピークが確認されなかった（図１参照）。その他の実施例についても実施例７、８と同様のピークが観測された。
【０１３６】
（架橋反応性固体表面とゴム組成物の接着）
前記架反応性固体表面に実施例１と同様のゴム架橋配合物（１）からなるシート（３０×６０×１ｍｍ）をのせて、４００ｋｇｆ／ｃｍ2の圧力で１６０℃、３０分間熱プレス架橋を行い、各種基板／ＮＲ接着物を得た。得られた各種基板／ＮＲ接着物の９０°剥離試験を行った。その結果を表２に示す。
【０１３７】
【表２】
0005191192.tif 000018
【０１３８】
表２に示すように、比較例３、５、７では固体表面が架橋反応性になっていないため、架橋接着を行っても接着物は剥離強度を全く示さなかった。また、比較例４、６、８では、従来用いられているＴＥＳＮで処理をしているが、あまり顕著な効果は得られなかった。しかしながら、実施例７、９、１１はＴＥＳＮの2倍以上、トリアジン化合物を併用した実施例８、１０、１２では更にその１．１〜４．４倍の接着力を示すことがわかった。これにより、固体表面とゴムとが強力に接着していることがわかる。
【０１３９】
実施例１３〜２０、比較例９〜１６
基板として、アルミ基板（１×３０×６０ｍｍ、ニラコ製）を用い、表３に示された分子接着剤の２ｍＭエタノール溶液、またはトリアジン化合を含む場合（実施例１４、１６、１８、２０）は、モル比で１：１分子接着剤：トリアジン化合物）の割合で添加し、２ｍＭエタノール溶液とし、かつ、表３に示すゴム架橋配合物（１）〜（４）（表５参照）を用いた以外は、実施例１と同様にして、アルミ基板／各種ゴム接着物を得た。得られたアルミ基板／各種ゴム接着物の９０°剥離試験を行った。その結果を表３に示す。
【０１４０】
【表３】
0005191192.tif 000019
【０１４１】
比較例９、１１、１３、１５では固体表面が架橋反応性になっていないため、架橋接着を行っても接着物はほぼはく離強度を示さなかった。また、比較例１０、１２、１４、１６では、従来用いられているＴＥＳＮで処理をしているが、あまり顕著な効果は得られなかった。しかしながら、実施例１３、１５、１７、１９はＴＥＳＮの２倍以上、トリアジン化合物を併用した実施例１４、１６、１８、２０では更にその１．１〜１．６倍の接着力を示すことがわかった。これにより、固体表面とゴムが強力に接着していることが分かる。
【０１４２】
実施例２１〜２８、比較例１７〜２４
表４に示された分子接着剤の２ｍＭエタノール溶液、またはトリアジン化合を含む場合（実施例１４、１６、１８、２０）は、モル比で１：１（分子接着剤：トリアジン化合物）の割合で添加し、２ｍＭエタノール溶液とし、かつ、表５に示す各種ゴムコンパウンド（１）、（３）〜（５）（表５参照）を用いた以外は、実施例１と同様にしてエポキシ樹脂基板／各種ゴム接着物を得た。得られたエポキシ樹脂基板／各種ゴム接着物の９０°剥離試験を行った。その結果を表４に示す。
【０１４３】
【表４】
0005191192.tif 000020
【０１４４】
【表５】
0005191192.tif 000021
【０１４５】
ＣＢＳ：（大内新興化学工業（株）製、ＣＺ）
ＭＢＴＳ：（大内新興化学工業（株）製、ＤＭ）
ＴＭＴＤ：（大内新興化学工業（株）製、ＴＴ）
【０１４６】
比較例１７、１９、２１、２３では固体表面が架橋反応性になっていないため、架橋接着を行っても接着物はほぼ剥離強度を示さなかった。また、比較例１８、２０、２２、２４では、従来用いられているＴＥＳＮで処理をしているが、あまり顕著な効果は得られなかった。しかしながら、実施例２１、２３、２５、２７はＴＥＳＮの２倍以上、トリアジン化合物を併用した実施例２２、２４、２６、２８では更にその１．３〜１．９倍以上の接着力を示すことがわかった。これにより、固体表面とゴムが強力に接着していることが分かる。
【０１４７】
実施例２９
（架橋反応性固体表面の製造）
実施例１と同様にして得た架橋反応性固体表面をトリアジン化合物（ＤＡ）の２ｍＭエタノール溶液に前記表面処理後のエポキシ樹脂基板を４０℃で１０分間浸漬後、１６０℃、１０分間、送風乾燥機により加熱乾燥した。この固体表面をメタノールで洗浄し、未反応の分子接着剤を除去して、架橋反応性固体表面を得た。
【０１４８】
この固体表面をＸＰＳにより分析したところ、ＤＡ由来のＮ１ｓピークがサーベイスペクトルから確認され、Ｓ４とＤＡの混合溶液で処理した分析値と同様の結果が得られた。
【０１４９】
（架橋反応性固体表面とゴム組成物の接着）
前記架反応性固体表面に実施例１と同様のゴム架橋配合物（１）からなるシート（３０×６０×１ｍｍ）をのせて、４００ｋｇｆ／ｃｍ2の圧力で１６０℃、３０分間熱プレス架橋を行い、エポキシ基板／ＮＲ接着物を得た。得られたエポキシ基板／ＮＲ接着物の９０°剥離試験を行った。その結果を表６に示す。
【０１５０】
【表６】
0005191192.tif 000022
【０１５１】
分子接着剤とトリアジンを利用した接着の方法において、予め混合した溶液を用いる手法と、分子接着剤により反応性固体表面を生成した後、２段階目の反応としてトリアジン処理を行う手法では、表６に示したように接着力に顕著な差異はなく、いずれも良好な結果となった。
【０１５２】
実施例３０
（架橋反応性固体表面の製造）
（ＥｔＯ）3ＳｉＣ3Ｈ6Ｃｌ（以下、ＴＥＳＣと言うこともある）の２ｍＭエタノール溶液（２５℃）に、前記表面処理後のエポキシ基板を１０分間浸漬後、１６０℃、１０分間、送風乾燥機により加熱乾燥した。この固体表面をメタノールで洗浄し、未反応の分子接着剤を除去して、架橋反応性固体表面を得た。この固体表面をＸＰＳにより分析したところ、ＴＥＳＣ由来のＳｉ２Ｐピークがサーベイスペクトルで確認された。続いて、この反応性固体表面をＮａＳＨの２０ｍＭエタノール溶液に６０℃、３時間浸漬後、水、メタノールで洗浄し、生成した塩化ナトリウム、未反応ＮａＳＨを除去して、架橋反応性固体表面を得た。
【０１５３】
この固体表面をＸＰＳにより分析したところ、ＳＨ由来の硫黄に基づくＳ２ｐピークがサーベイスペクトルで確認された。この結果より、実施例２に記載の分子接着剤と同様の架橋反応性固体表面が得られたことがわかる。
【０１５４】
（架橋反応性固体表面とゴム組成物の接着）
確認のため、前記架反応性固体表面に実施例２と同様のゴム架橋配合物（１）からなるシート（３０×６０×１ｍｍ）をのせて、４００ｋｇｆ／ｃｍ2の圧力で１６０℃、３０分間熱プレス架橋を行い、エポキシ基板／ＮＲ接着物を得た。得られたエポキシ基板／ＮＲ接着物の９０°剥離試験を行った。その結果を表７に示す。
【０１５５】
【表７】
0005191192.tif 000023
【０１５６】
反応性固体表面の製造方法として、末端ハロゲン含有化合物を利用し、２段階の工程を経る方法の検討を行った。結果として、分子接着剤を利用した場合と同様の反応性固体表面が得られることがわかった。
【０１５７】
これらの検討結果からわかるように、未処理、あるいは、ＴＥＳＮ処理では、充分な接着効果が得られないが、表面を活性化させた後、本発明の分子接着剤で処理することにより顕著に接着力を向上させることができる。また、ＤＡ等のトリアジンチオール類化合物を併用することで、ゴム破断をもたらすほどの強い接着力を得ることがわかった。
【産業上の利用可能性】
【０１５８】
本発明は、ホース、Ｏ−リング、パッキン、オイルシール、金属との接着物、ダイヤフラム、ガスケット、大型ゴムロール、複写機用ゴムロール、コンベアベルト、補強ベルト、医療用ゴム製品、電気・電子部品用ゴム製品、建築用ゴム製品、コンピューター製品、自動車製品、バス・トラック製品、飛行機製品など多くの分野において有用である。
【図面の簡単な説明】
【０１５９】
【図１】固体表面のＸＰＳ測定のチャートを示す。
【図１】
0005191192.tif 000026